СПОСОБ ПОЛУЧЕНИЯ МНОГОСЛОЙНОГО ПОКРЫТИЯ НА МЕТАЛЛИЧЕСКОЙ ПОДЛОЖКЕ

1. Способ получения многослойного покрытия на металлической подложке, включающий, в заданном порядке,
(1) получение слоя поливинилхлоридного пластизоля на металлической подложке, включающее нанесение материала поливинилхлоридного пластизоля на металлическую подложку,
(2) получение слоя термоотверждаемого и/или термопластичного отделочного покрытия непосредственно на слое поливинилхлоридного пластизоля, включающее нанесение термоотверждаемого и/или термопластичного материала покрытия непосредственно на слой поливинилхлоридного пластизоля,
отличающийся тем, что
как материал поливинилхлоридного пластизоля, так и термоотверждаемый и/или термопластичный материал покрытия содержат слоистый двойной гидроксид.
2. Способ по п.1, отличающийся тем, что стадия (1) дополнительно включает отверждение слоя поливинилхлоридного пластизоля и стадия (2) дополнительно включает отверждение термоотверждаемого и/или термопластичного слоя отделочного покрытия.
3. Способ по п.2, отличающийся тем, что толщина слоя отвержденного слоя PVC пластизоля составляет от 50 до 400 микрометров и толщина слоя отвержденного термоотверждаемого и/или термопластичного слоя отделочного покрытия составляет от 2 до 50 микрометров.
4. Способ по пп.1-3, отличающийся тем, что слой поливинилхлоридного пластизоля и термоотверждаемый и/или термопластичный слой отделочного покрытия получают посредством нанесения рулонного покрытия.
5. Способ по пп.1-4, отличающийся тем, что перед стадией (1), отвержденный слой конверсионного покрытия создают непосредственно на металлической подложке и слой отвержденной грунтовки создают непосредственно на отвержденном слое конверсионного покрытия, при этом слой поливинилхлоридного пластизоля создают затем непосредственно на отвержденном слое грунтовки.
6. Способ по пп.1-5, отличающийся тем, что, по меньшей мере, один слоистый двойной гидроксид представляет собой гидротальцит.
7. Способ по пп.1-6, отличающийся тем, что как материал поливинилхлоридного пластизоля, так и термоотверждаемый и/или термопластичный слой покрытия содержат одинаковый слоистый двойной гидроксид.
8. Способ по пп.1-7, отличающийся тем, что как материал поливинилхлоридного пластизоля, так и термоотверждаемый и/или термопластичный материал покрытия содержат, в качестве УФ стабилизатора, смесь, по меньшей мере, одного 2-(2-гидроксифенил)бензотриазола, по меньшей мере, с одним затрудненным амином, выбранным из 2,2,6,6-тетраметилпиперидина или его производных.
9. Способ по п.8, отличающийся тем, что количество слоистого двойного гидроксида составляет от 0,1 до 5 масс.% по отношению к общему количеству материала поливинилхлоридного пластизоля и термоотверждаемого и/или термопластичного материала покрытия, соответственно, и количество смеси УФ стабилизаторов составляет от 0,1 до 5 масс.% по отношению к общему количеству материала поливинилхлоридного пластизоля и термоотверждаемого и/или термопластичного материала покрытия, соответственно.
10. Способ по пп.1-9, отличающийся тем, что термоотверждаемый и/или термопластичный материал покрытия содержит, по меньшей мере, одну гидрокси-функциональную акриловую смолу в качестве компонента связующего и, по меньшей мере, один полиизоцианат в качестве компонента для поперечной сшивки, по меньшей мере, одну гидрокси-функциональную полиэфирную смолу в качестве компонента связующего и, по меньшей мере, один полиизоцианат в качестве компонента для поперечной сшивки или, по меньшей мере, одну поливинилиденфторидную смолу в качестве компонента связующего.
11. Способ по пп.1-10, отличающийся тем, что как слой поливинилхлоридного пластизоля, так и термоотверждаемый и/или термопластичный слой покрытия отверждаются при пиковой температуре металла в пределах между 180 и 300°C в течение периода от 10 до 300 секунд.
12. Способ по пп.1-11, отличающийся тем, что металлическую подложку выбирают из подложек, содержащих железо, алюминий, медь, цинк, магний и их сплавы, и сталь, или состоящих из них.
13. Многослойное покрытие, полученное способом по пп.1-12.
14. Металлическая подложка, покрытая многослойным покрытием по п.13.